대략 125 마이크로미터 의 두께 및 1 . 26 cm 2 의 활성 면적 을 갖 는 1 . 9 cm 직경 의 스 칸디아 - 안정화 지르 코니아 세라믹 전해질 기판 으로부터 고체 산화물 연료 전지 를 제조 하 였 다 . 애노드 및 캐소드 면 상 에 단일 층 의 코발트 도핑 사마륨 도핑 세리아 ( SDC - 20 , 20 몰 % 사마륨 ) 계면 층 을 스크린 인쇄 하 여 전지 를 제작 하 였 다 . 코발트 ( III ) 2 , 4 - 펜탄 디오네 이트 를 잉크 내 에 SDC - 20 분 말 양 에 대하 여 대략 1 중량 % 코발트 금속 에 상응 하 는 양 으로 잉크 에 첨가 하 여 코발트 첨가 를 수행 하 였 다 . 상기 코발트 도핑 된 SDC 계면 층 을 1300 ℃ 에서 한 시간 동안 어닐링 하 였 다 . 애노드 및 캐소드 면 상 의 계면 층 들 의 두께 는 모두 각각 대략 5 마이크로미터 였 다 . 2 층 애노드 ( bi - layer anode ) 는 전지 의 애노드 면 상 에서 상기 코발트 도핑 된 SDC 계면 층 위 로 침착 되 었 다 . 전기 화학 적 활성 애노드 층 은 NiO 및 가돌리늄 도핑 된 세리아 ( GDC - 10 , 1 몰 % Gd ) 의 혼합물 ( 50 중량 % GDC - 10 및 50 중량 % 의 NiO ) 을 포함 하 였 다 . 전류 운반 애노드 층 은 20 중량 % 의 GDC - 10 및 10 ~ 80 중량 % 의 NiO 의 혼합물 을 포함 하 였 다 . 상기 두 애노드 층 들 을 1300 ℃ 에서 한 시간 어닐링 하 였 다 . 어닐링 후 상기 전기 화학 적 활성 및 전류 운반 애노드 층 들 의 두께 는 모두 각각 대략 15 마이크로미터 였 다 . 아연 도핑 된 란타늄 스트론튬 페라이트 ( La 0 . 60 Sr 0 . 40 ) ( Zn 0 . 10 Fe 0 . 90 ) O 3 - X ( LSZF ) 기제 의 2 층 캐소드 를 전지 의 캐소드 면 상 에서 코발트 도핑 된 SDC 계면 층 위 로 침착 하 였 다 . 상기 전기 화학 적 활성 캐소드 층 은 LSZF 및 GDC - 10 의 혼합물 ( 50 중량 % LSZF 및 50 중량 % GDC - 10 ) 을 포함 하 였 다 . 상기 전류 운반 캐소드 층 은 순수 한 LSZF 였 다 . 상기 두 캐소드 층 들 을 1125 ℃ 에서 한 시간 동안 어닐링 하 였 다 . 어닐링 후 전기 화학 적 활성 및 전류 운반 캐소드 층 들 의 두께 는 모두 각각 대략 15 마이크로미터 였 다 .